АБСОРБИРУЮЩИЙ СОСТАВ КРОШКИ МАТОЧНОЙ СМЕСИ НА ОСНОВЕ ПОЛИСТИРОЛА ДЛЯ ПОДДОНА ИЗ ПОЛИСТИРОЛЬНОЙ ПЕНЫ
ABSORBENT COMPOSITION OF CRUMBS OF MOTHER BATCH BASED ON POLYSTYRENE FOR TRAY MADE FROM POLYSTYRENE FOAM

Область применения изобретения
Настоящее изобретение касается состава абсорбирующего полимера, в частности абсорбирующего состава крошки маточной смеси на основе полистирола, который находит применение для изготовления поддона из полистирольной пены.
Предпосылки настоящего изобретения
Поддон из полистирольной пены широко используется в качестве поддона для упаковки продуктов. В частности, поддон из полистирольной пены широко применяется для упаковки рыбы, фруктов и т.п., а также для упаковки всех сортов мяса (типа свежего мяса, цыплят и подобных сортов мяса). Другими словами, все сорта рыбы или мяса (типа свинины, говядины, цыплят и т.п.) кладут в поддон, закрывают упаковочным материалом, а затем помещают в охладитель.
Мясо или рыба, помещенные в поддон из полистирольной пены, выделяют воду, поэтому внутри указанного упаковочного поддона будет накапливаться выделяемая вода. Большая часть выделяемой воды смешивается с кровью мяса или рыбы, и, смешавшись с кровью, заполняет внутренность поддона. Вода, смешанная с кровью и заполняющая поддон из полистирольной пены, выглядит плохо, и это также нехорошо с гигиенической точки зрения.
Однако сам по себе поддон из полистирольной пены не обладает свойствами абсорбента и гигроскопичности, поэтому воду, смешанную с кровью, удалить невозможно. Предпринималась попытка упаковать вместе все содержимое поддона, для этого внутри поддона использовали специфический компонент, типа абсорбента или гигроскопичного материала, но такая попытка не дала нужного эффекта.
Поэтому заявители приняли решение, что если поддон из полистирольной пены сможет поглощать воду или воду, смешанную с кровью, выделившейся из содержимого поддона (типа мяса или рыбы), то указанная выше проблема будет решена. Итак, заявители разработали новый, обладающий очень высокими абсорбционными свойствами состав крошки маточной смеси, который дополнительно вводят в полимер полистирола.
Цели настоящего изобретения
Целью настоящего изобретения является обеспечение нового состава крошки маточной смеси, который дополнительно вводят в полимер полистирола в целях изготовления поддона из полистирольной пены, обладающего очень высокими абсорбционными свойствами.
Другой целью настоящего изобретения является обеспечение способа изготовления нового, обладающего очень высокими абсорбционными свойствами состава крошки маточной смеси, который дополнительно вводят в полимер полистирола.
Еще одной целью настоящего изобретения является обеспечение поддона из полистирольной пены, обладающего очень высокими абсорбционными свойствами, путем дополнительного введения в полимер полистирола нового состава крошки с высокими абсорбционными свойствами.
Перечисленные выше цели, а также и другие цели, которые могут быть достигнуты по настоящему изобретению, описаны ниже.
Техническое решение
Согласно настоящему изобретению, абсорбирующий состав крошки маточной смеси на основе полистирола для поддона из полистирольной пены содержит:
100 весовых частей основного полимера полистирола;
1-80 весовых частей соединения, выбранного из группы, состоящей из карбоксилата, сульфоната, соли эфира серной кислоты, соли эфира фосфорной кислоты, а также их сочетания;
3
1-75 весовых частей карбоната кальция (СаСО); а также
1-50 весовых частей талька.
Указанный основной полимер полистирола предпочтительно включает полистирол общего назначения (GPPS) и ударопрочный полистирол (HIPS).
Указанное соединение предпочтительно представляет собой сульфонат вторичного н-алкана или одно или более соединений, выбранных из группы, состоящей из сульфоната линейного алкила (LAS), сульфоната линейного алкилбензола (LABS), сульфоната α-олефина (AOS), а также натрийлаурилсульфата (SLS).
Указанное соединение также может представлять собой органический анионный сульфонат, представленный химической формулой I или химической формулой II
[Химическая формула I]
[Химическая формула II]
1
13-18
в которых R и R представляют собой группу остатка C алкана.
Карбонат кальция играет роль агента, улучшающего сочетаемость в целях однородной абсорбции и смешивания ингредиентов состава, а тальк играет роль зародышеобразователя, который гарантирует, что в процессе пенообразования пустоты имеют небольшой размер и распределены равномерно.
Крошки маточной смеси получают путем перемешивания в мощном смесителе ингредиентов состава крошек маточной смеси таким образом, что соединения, выбранные из группы, состоящей из карбоксилата, сульфоната, соли эфира серной кислоты, соли эфира фосфорной кислоты, а также их сочетания, равномерно распределяются в полимерной основе, и путем последующей экструзии с помощью экструдера и разрезания на гранулы.
Абсорбирующий состав крошки маточной смеси, полученный по настоящему изобретению, примешивают к полимеру полистирола для того, чтобы изготовить листы, затем полистирольные листы подвергают вакуумной формовке с получением в качестве конечного продукта поддона из полистирольной пены.
Ниже будет приведено более подробное описание настоящего изобретения.
Преимущества настоящего изобретения
Настоящее изобретение касается абсорбирующего состава крошки маточной смеси, который дополнительно вводят в полимер полистирола для того, чтобы изготовить поддон из полистирольной пены.
Согласно настоящему изобретению абсорбирующий состав крошки маточной смеси на основе полистирола используется для изготовления способного абсорбировать воду поддона из полистирольной пены, осуществляемого путем смешивания указанного состава с полимером полистирола. Помимо этого, абсорбирующий состав крошки маточной смеси по настоящему изобретению используется для обеспечения гигиенически стабильной, а также визуально чистой упаковки; это реализуется за счет того, что вода или смешанная с кровью вода, которая выделяется при упаковке в поддон из полистирольной пены рыбы всех сортов и свежего мяса, поглощается.
Основным материалом для абсорбирующего полистирольного поддона по настоящему изобретению является полимер полистирол, его смешивают с абсорбирующим составом крошки маточной смеси для того, чтобы изготовить листы. Затем эти листы подвергают вакуумной формовке с получением поддонов разных размеров и форм. Основным материалом является сырой полимер полистирола, однако другие полимеры, типа полимера на базе этилвинилового спирта (EVA), полиэтилена (РЕ), полистирола, бутадиен-стирола (SBS) и им подобные могут быть включены частично в адекватных количествах.
Согласно настоящему изобретению основным полимером абсорбирующего состава крошки маточной смеси является полистирол. Полимером, используемым по настоящему изобретению, является полистирол общего назначения (GPPS), ударопрочный полистирол (HIPS) или смешанный полистирол. Предпочтительно возможно применение полистирола общего назначения и ударопрочного полистирола, а их весовое соотношение находится в пределах от приблизительно 50-70 до 50-30.
Указанный органический анионный сульфонат вводят при его концентрации, составляющей приблизительно 1-80 весовых частей на 100 весовых частей основного полимера полистирола. Органический анионный сульфонат имеет структуру, представленную ниже химической формулой I или химической формулой II.
[Химическая формула I]
[Химическая формула II]
1
13-18
в которых R и R представляют собой группу остатка C алкана.
Представителем органического анионного сульфоната, который можно предпочтительно использовать, является вторичный сульфонат н-алкана, а также поверхностно-активное вещество типа сульфоната линейного алкила (LAS, который представлен ниже химической формулой III), сульфоната линейного алкилбензола (LABS, который представлен ниже химической формулой IV), сульфоната α-олефина (AOS, который представлен ниже химической формулой V), натрийлаурилсульфата (SLS, который представлен ниже химической формулой VI), а также им подобные.
[Химическая формула III]
[Химическая формула IV]
[Химическая формула V]
[Химическая формула VI]
В настоящем изобретении в качестве анионного поверхностно-активного вещества можно применять: карбоксилат типа щелочной соли длинноцепных жирных кислот (мыло), соль N-акриламинокислоты, алкиловый эфир соли карбоновой кислоты, ацилированный пептид и им подобные; сульфонат, типа алкилсульфоната, соли алкилбензола и алкиламинокислоты, алкилнафталинсульфоната, сульфосукцината и им подобные; соль эфира сернистой кислоты, типа сульфурированного масла, алкилсульфата, сульфата алкилового эфира, сульфата алкиламилового эфира, сульфата алкиламида и им подобные; анионные поверхностно-активные вещества типа алкилфосфата, фосфата алкилового эфира, фосфата алкиларилового эфира и им подобные.
3
Приблизительно 1-75 весовых частей карбоната кальция (СаСО) и приблизительно 1-50 весовых частей талька смешивают со 100 весовыми частями основного полимера полистирола. Карбонат кальция играет роль агента, улучшающего сочетаемость в целях однородной абсорбции и смешивания ингредиентов, а тальк играет роль зародышеобразователя, гарантирующего, что в процессе пенообразования пустоты имеют небольшой размер и равномерно распределены.
Крошки маточной смеси получают путем смешивания ингредиентов состава крошки маточной смеси в мощном смесителе таким образом, чтобы соединения, выбранные из группы, состоящей из карбоксилата, сульфоната, соли эфира серной кислоты, соли эфира фосфорной кислоты, а также их сочетания, были равномерно распределены в основном полимере, и путем последующей экструзии с помощью экструдера и разрезания на гранулы. При перемешивании в мощном смесителе за счет тепла, выделяемого смесителем, указанное соединение расплавляется, затем расплавленное соединение абсорбируется карбонатом кальция и тальком в целях равномерного распределения в полимере. Эта равномерно перемешанная смесь проходит экструзию в экструдере, охлаждается, а затем разрезается на гранулы для того, чтобы получить крошки маточной смеси. Абсорбирующий состав крошки маточной смеси, изготовленный по настоящему изобретению, смешивают с полимером полистирола для того, чтобы получить листы, затем полистирольный лист подвергают вакуумной формовке с получением в качестве конечного продукта поддона из полистирольной пены. Приблизительно 1-20 весовых частей абсорбирующего состава крошки маточной смеси по настоящему изобретению добавляют к 100 весовым частям полимера полистирола для того, чтобы сформовать листы. Предпочтительно приблизительно 5-10 весовых частей абсорбирующего состава крошки маточной смеси по настоящему изобретению добавляют к 100 весовым частям полимера полистирола. Сформованные листы подвергают вакуумной формовке с получением поддонов разных размеров и форм.
Абсорбент поддона из полистирольной пены, изготовленный по настоящему изобретению, может поглотить в течение 30 мин воду в количестве 2/1 кофейных чашек на поддон. Если вода может быть поглощена в основном в течение 2 ч, то ни визуальных, ни гигиенических проблем для упаковки свежего мяса или рыбы не существует. Тем не менее, скорость поглощения абсорбента поддона из полистирольной пены по настоящему изобретению выше скорости упомянутых выше абсорбентов.
Настоящее изобретение будет более конкретно описано следующими далее примерами его осуществления, целью этого описания является именно иллюстрация, но не ограничение границ настоящего изобретения.
Подробное описание изобретения
Примеры 1-8: абсорбирующий состав крошки маточной смеси
Пример 1
3
13
13
15
16
17
17
40 кг Hostapur SAS 93 (получен от Clariant Producte, Deitchland, GmbH, Germany) в виде органического анионного сульфоната, 38 кг карбоната кальция (СаСО) и 9 кг талька ввели и перемешали со 100 кг основного полимера полистирола, содержащего 45 кг полистирола основного назначения (GPPS) и 55 кг ударопрочного полистирола (HIPS). Указанный органический анионный сульфонат представляет собой сульфонат вторичного н-алкана и в добавляемых частях парафина н-парафин с С составляет максимум 1%, н-парафин с C-C составляет приблизительно 58%, н-парафин с C-C составляет приблизительно 39%, а н-парафин по меньшей мере с С составляет максимум 1%.
Абсорбирующий состав крошки маточной смеси получают путем перемешивания в мощном смесителе ингредиентов состава крошек маточной смеси таким образом, чтобы органический анионный сульфонат был равномерно распределен в полимерной основе, и путем последующей экструзии с помощью экструдера и разрезания на гранулы.
Пример 2
В этом примере применяют такой же способ, как и в примере 1, но в качестве органического анионного сульфоната используют 5 кг линейного алкилсульфоната (LAS).
Пример 3
В этом примере применяют такой же способ, как и в примере 1, но в качестве органического анионного сульфоната используют 30 кг сульфоната линейного алкилбензола (LABS).
Пример 4
В этом примере применяют такой же способ, как и в примере 1, но в качестве органического анионного сульфоната используют 60 кг сульфоната α-олефина (AOS).
Пример 5
В этом примере применяют такой же способ, как и в примере 1, но используют 70 кг натрийлаурилсульфата (SLS).
Пример 6
3
В этом примере применяют такой же способ, как и в примере 1, но использую 3 кг карбоната кальция (СаСО) и 30 кг талька.
Пример 7
3
В этом примере применяют такой же способ, как и в примере 1, но использую 50 кг карбоната кальция (СаСО) и 5 кг талька.
Пример 8
3
В этом примере применяют такой же способ, как и в примере 1, но используют 30 кг карбоната кальция (СаСО) и 45 кг талька.
Примеры 9-16: получение поддона из полистирольной пены
Пример 9
0,1 кг абсорбирующего состава крошки маточной смеси, полученного в примере 2, смешали с 10 кг полимера полистирола, затем провели экструдирование полистирольного листа с последующей формовкой в вакууме в целях получения поддона из полистирольной пены.
Пример 10
В этом примере применяли такой же способ, как и в примере 9, но использовали 0,3 кг абсорбирующего состава крошки маточной смеси, полученного в примере 2.
Пример 11
В этом примере применяли такой же способ, как и в примере 9, но использовали 0,5 кг абсорбирующего состава крошки маточной смеси, полученного в примере 3.
Пример 12
В этом примере применяли такой же способ, как и в примере 9, но использовали 0,5 кг абсорбирующего состава крошки маточной смеси, полученного в примере 4.
Пример 13
В этом примере применяли такой же способ, как и в примере 9, но использовали 0,7 кг абсорбирующего состава крошки маточной смеси, полученного в примере 5.
Пример 14
В этом примере применяли такой же способ, как и в примере 9, но использовали 0,9 кг абсорбирующего состава крошки маточной смеси, полученного в примере 6.
Пример 15
В этом примере применяли такой же способ, как и в примере 9, но использовали 1,4 кг абсорбирующего состава крошки маточной смеси, полученного в примере 7.
Пример 16
В этом примере применяли такой же способ, как и в примере 9, но использовали 1,9 кг абсорбирующего состава крошки маточной смеси, полученного в примере 8.
Абсорбент поддонов из пены, полученный согласно приведенным выше примерам 9-16, способен (по визуальным результатам) в течение 30 мин поглотить воду, количество которой составляет приблизительно 2/1 кофейных чашек на поддон.
Целью настоящего изобретения является обеспечение поддона из полистирольной пены, обладающего очень высокой поглотительной способностью за счет создания нового абсорбирующего состава крошки маточной смеси, имеющего очень высокие свойства абсорбента.
Квалифицированные в данной области люди легко могут произвести изменения и сделать несложные модификации или изменения, но эти модификации и изменения входят в границы настоящего изобретения.